(57)【要約】      （修正有）【課題】低周波領域と高周波域の吸音性能に優れ、かつ耐熱性に優れた、吸音材用積層不織布を提供する。【解決手段】不織布層（Ａ）５、不織布層（Ｂ）６、および不織布層（Ｃ）７が、この順に積層されてなる吸音材用積層不織布であって、不織布層（Ａ）５は、単繊維直径が３μｍ以上３０μｍ以下の繊維Ａを主成分として含有し、不織布層（Ｂ）６は、単繊維直径が５０ｎｍ以上８００ｎｍ以下の繊維Ｂを主成分として含有し、不織布層（Ｃ）７は、単繊維直径が３μｍ以上３０μｍ以下の繊維Ｃを主成分として含有する。不織布層（Ａ）５は、吸音材用積層不織布の一方の最表面を構成しており、不織布層（Ｃ）７は、吸音材用積層不織布の他方の最表面を構成している。【選択図】図２
2020020856.tif 000002
【特許請求の範囲】
【請求項１】
不織布層（Ａ）、不織布層（Ｂ）、および不織布層（Ｃ）が、この順に積層されてなる吸音材用積層不織布であって、
前記不織布層（Ａ）は、単繊維直径が３μｍ以上３０μｍ以下の繊維Ａを主成分として含有し、
前記不織布層（Ｂ）は、単繊維直径が５０ｎｍ以上８００ｎｍ以下の繊維Ｂを主成分として含有し、
前記不織布層（Ｃ）は、単繊維直径が３μｍ以上３０μｍ以下の繊維Ｃを主成分として含有し、
前記不織布層（Ａ）は、前記吸音材用積層不織布の一方の最表面を構成しており、
前記不織布層（Ｃ）は、前記吸音材用積層不織布の他方の最表面を構成している、吸音材用積層不織布。
【請求項２】
前記吸音材用積層不織布の目付が、８０ｇ／ｍ２以上４００ｇ／ｍ２以下であり、
前記吸音材用積層不織布の厚さが、１．０ｍｍ以上４．０ｍｍ以下である、請求項１に記載の吸音材用積層不織布。
【請求項３】
前記吸音材用積層不織布の密度が、０．０７ｇ／ｃｍ３以上０．１６ｇ／ｃｍ３以下である、請求項１または２に記載の吸音材用積層不織布。
【請求項４】
前記吸音材用積層不織布のＬ＊ａ＊ｂ＊表色系のＬ 値が７０ 以下である、請求項１〜３のいずれかに記載の吸音材用積層不織布。
【請求項５】
前記不織布層（Ａ）と前記不織布層（Ｂ）の目付の比（不織布層（Ａ）の目付／不織布層（Ｂ）の目付）が、０．３以上２．０以下であり、
前記不織布層（Ａ）と前記不織布層（Ｃ）の目付の比（不織布層（Ａ）の目付／不織布層（Ｃ）の目付）が、０．２以上５．０以下である、請求項１〜４のいずれかに記載の吸音材用積層不織布。
【発明の詳細な説明】
【技術分野】
【０００１】
本発明は、吸音材用積層不織布に関する。
【背景技術】
【０００２】
近年、自動車や電気製品などにおいて静粛性が製品の商品価値の一つとしてこれまで以上に重要視されてきている。一般に騒音対策には対策部品となる吸音材の重量および厚みを増すことが有効とされるが自動車室内や居室内の空間を広く保つことや自動車では低燃費化の観点から、軽量化・コンパクト化が要求されている。さらに、自動車分野ではエンジン廻りなどに適用できる耐熱性が要求されている。
【０００３】
特許文献１には、ナノファイバーからなる層とポリエチレンテレフタレート短繊維からなる層を有する積層不織布が優れた吸音性を備えた吸音材用積層不織布として提案されている。また、特許文献１には、上記のナノファイバーからなる層と上記のポリエチレンテレフタレート短繊維からなる層との積層体を１つの単位とし、この積層体が複数、積層されてなる吸音材用積層不織布も提案されている。また、特許文献１には、上記のナノファイバーからなる層、上記のポリエチレンテレフタレート短繊維からなる層、および上記のナノファイバーからなる層を、この順に積層してなり、両面の最表面を、それぞれ上記のナノファイバーからなる層が構成してなる吸音材用積層不織布も提案されている。
【先行技術文献】
【特許文献】
【０００４】
【特許文献１】国際公開第２０１６／１４３８５７号公報
【発明の概要】
【発明が解決しようとする課題】
【０００５】
本発明者らの知見によると、上記の特許文献１に開示された吸音材用積層不織布（（Ｉ）平均繊維径が１５０ｎｍのナノファイバーからなる層（ナノファイバー層）と、単糸繊度が２．２デシテックスのポリエチレンテレフタレート短繊維からなる層（ポリエチレンテレフタレート短繊維層）とが積層されてなる吸音材用積層不織布および（ＩＩ）ナノファイバー層とポリエチレンテレフタレート短繊維層との積層体を１つの単位とし、この積層体が複数、積層されてなる吸音材用積層不織布）は、ナノファイバー層とポリエチレンテレフタレート短繊維層との積層構造を有しているため吸音性能には優れるものの、自動車のエンジン廻りなどにおける高温環境下では、吸音材用積層不織布が反ってしまい、その形状が変形するとの課題がある。また、本発明者らの知見によると、上記の特許文献１に開示された吸音材用積層不織布（（ＩＩＩ）ナノファイバー層、ポリエチレンテレフタレート短繊維層、およびナノファイバー層を、この順に積層してなり、両面の最表面を、それぞれナノファイバー層が構成してなる吸音材用積層不織布）は、ナノファイバー層とポリエチレンテレフタレート短繊維層との積層構造を有しているため吸音性能には優れるものの、自動車のエンジン廻りなどにおける高温環境下では、表皮層が変色し、結果として、吸音材用積層不織布の外観悪化が発生するとの課題がある。
【０００６】
そこで、本発明は、上記の事情に鑑み、吸音性能に優れる吸音材用積層不織布であって、高温環境下での形状の変形および変色による外観悪化が抑制された吸音材用積層不織布を提供することを課題とする。
【課題を解決するための手段】
【０００７】
上記課題を解決するため、本発明は以下の構成を有する。すなわち、
不織布層（Ａ）、不織布層（Ｂ）、および不織布層（Ｃ）が、この順に積層されてなる吸音材用積層不織布であって、前記不織布層（Ａ）は、単繊維直径が３μｍ以上３０μｍ以下の繊維Ａを主成分として含有し、前記不織布層（Ｂ）は、単繊維直径が５０ｎｍ以上８００ｎｍ以下の繊維Ｂを主成分として含有し、前記不織布層（Ｃ）は、単繊維直径が３μｍ以上３０μｍ以下の繊維Ｃを主成分として含有し、前記不織布層（Ａ）は、前記吸音材用積層不織布の一方の最表面を構成しており、前記不織布層（Ｃ）は、前記吸音材用積層不織布の他方の最表面を構成している、吸音材用積層不織布である。
【発明の効果】
【０００８】
本発明によれば、吸音性能に優れる吸音材用積層不織布であって、高温環境下での形状の変形が抑制され、さらに、変色による外観悪化が抑制された吸音材用積層不織布を提供することができる。
【図面の簡単な説明】
【０００９】
【図１】比較的繊維径の小さい繊維から構成される不織布層と比較的繊維径の大きい繊維から構成される不織布層とが積層されてなる２層構成の吸音材用積層不織布の一実施形態の概念図を示す。
【図２】不織布層（Ａ）と不織布層（Ｂ）と不織布層（Ｃ）とが積層されてなる本発明の吸音材用積層不織布の一実施形態の概念図を示す。
【発明を実施するための形態】
【００１０】
以下、本発明の実施の形態を詳細に説明する。本発明の吸音材用積層不織布は、不織布層（Ａ）、不織布層（Ｂ）、および不織布層（Ｃ）が、この順に積層された構成を採用する。また、上記の構成における不織布層（Ａ）は、単繊維直径が３μｍ以上３０μｍ以下の繊維Ａを主成分として含有しており、さらに、吸音材用積層不織布の一方の面の最表面を構成している。また、上記の構成における不織布層（Ｃ）は、単繊維直径が３μｍ以上３０μｍ以下の繊維Ｃを主成分として含有しており、さらに、吸音材用積層不織布の他方の面の最表面を構成している。また、上記の構成における不織布層（Ｂ）は、単繊維直径が５０ｎｍ以上８００ｎｍ以下の繊維Ｂを主成分として含有しており、さらに、吸音材用積層不織布において不織布層（Ａ）と不織布層（Ｃ）との間に配置されている。このような構成の吸音材用積層不織布は、吸音性能に優れるとともに、高温環境下であっても反りによる形状の変形や変色による外観悪化が抑制される。
【００１１】
ここで、吸音材用積層不織布の、優れた吸音性能について説明する。本発明の吸音材用積層不織布は、単繊維直径が５０ｎｍ以上８００ｎｍ以下の繊維Ｂを主成分とする前記不織布層（Ｂ）を有することにより、繊維Ｂによる微細な孔を多数有する多孔質部を不織布層（Ｂ）に形成することができ、音が繊維Ｂの間の空隙（すなわち、多孔質部）を通過する際に空隙の周辺の繊維Ｂとの空気摩擦によって音を熱に効率よく変換することができる。さらに、単繊維直径が３μｍ以上３０μｍ以下の繊維Ａを主成分とする不織布層（Ａ）、および単繊維直径が３μｍ以上３０μｍ以下の繊維Ｃを主成分とする不織布層（Ｃ）を有することで、吸音材用積層不織布の厚さを大きくすることができ、吸音材用積層不織布の厚さ方向に音が貫通する際の、空気摩擦による音の熱への変換を、より効率的なものとすることができる。結果として、本発明の吸音材用積層不織布の吸音性能は優れたものとなる。
【００１２】
次に、高温環境下における吸音材用積層不織布の反りによる形状の変形の抑制について説明する。まず、高温環境下において吸音材用積層不織布の反りによる形状の変形が発生するメカニズムについて以下のとおり推測する。このメカニズムを、図１を用いて説明する。図１は、比較的繊維径の小さい繊維から構成される不織布層（以下、小不織布層と称することがある）と比較的繊維径の大きい繊維から構成される不織布層（以下、大不織布層と称することがある）とが積層されてなる２層構成の吸音材用積層不織布の概念図を示す。この吸音材用積層不織布は小不織布層１と大不織布層２とを有している。ここで、小不織布層１は、例えば単繊維直径が５０ｎｍ以上８００ｎｍ以下と極めて細い繊維Ｂを主成分として含有する。そして、上記の小不織布層は高温環境下に置かれると、上記の小不織布層では、小不織布層の周縁部側から小不織布層の中心部側への方向に大きな収縮応力３が発生する。一方で、大不織布層２は、例えば単繊維直径が３μｍ以上３０μｍ以下と太い繊維Ｃを主成分として含有する。そして、上記の大不織布層は高温環境下に置かれたとしても、大不織布層の周縁部側から大不織布層の中心部側への方向の収縮応力は発生しないか、発生しても極めて小さい。よって、小不織布層には、収縮応力３に対する抗力４が発生する。そして、収縮応力３と抗力４との相互作用により収縮応力３の方向が吸音材用不織布の面方向とは平行ではなくなり、この収縮応力３により吸音材用不織布は反ることで、その形状は変形するものと推測する。次に、高温環境下において吸音材用積層不織布の反りによる形状の変形が抑制されるメカニズムについて以下のとおり推測する。このメカニズムを、図２を用いて説明する。図２は、不織布層（Ａ）と不織布層（Ｂ）と不織布層（Ｃ）とが積層されてなる本発明の吸音材用積層不織布の一実施形態の概念図を示す。上記のとおり、高温環境下において、不織布層（Ｂ）６には収縮応力９が発生し、不織布層（Ｃ）７には収縮応力９に対する抗力１０が発生する。そして、不織布層（Ａ）５にも不織布層（Ｃ）７と同様に収縮応力９に対する抗力８が発生する。そして、抗力８、収縮応力９および抗力１０は相互作用するが、この吸音材用不織布では、収縮応力９のベクトルは吸音材用不織布の面方向に略平行となるので、反りによる吸音材用不織布の変形は抑制されるものと推測する。また、この吸音材用不織布では、吸音材用不織布の収縮も抑制される。単繊維直径が３μｍ以上３０μｍ以下と太い繊維を主成分として含有する不織布層（Ａ）および不織布層（Ｃ）により吸音材用不織布の収縮が抑制されるものと推測する。
【００１３】
ここで、高温環境下において吸音材用積層不織布の反りによる形状の変形を抑制すべく、上記の不織布層（Ｂ）、上記の不織布層（Ａ）および／または上記の不織布層（Ｃ）、ならびに上記の不織布層（Ｂ）が、この順に積層されてなる吸音材用積層不織布であり、この吸音材用積層不織布の両面の最表面が、それぞれ上記の不織布層（Ｂ）で構成されるものとすることも考えられる。しかし、この場合には、高温環境下における不織布層（Ｂ）の変色による吸音材用積層不織布の外観悪化が発生する傾向がみられる。これは、高温環境下では、不織布層（Ｂ）に主成分として含まれる単繊維直径が５０ｎｍ以上８００ｎｍ以下の繊維Ｂが、その単繊維直径の小ささ故に変色するため発生するものと推測する。一方で、高温環境下であっても、単繊維直径が３μｍ以上３０μｍ以下と、単繊維直径が大きい繊維Ａや繊維Ｃでは、その変色は抑制される。よって、本発明の吸音材用積層不織布では、外観悪化の発生は抑制される。
【００１４】
ここで、不織布層（Ｂ）について、説明する。この不織布層（Ｂ）は５０ｎｍ以上８００ｎｍ以下の繊維Ｂを主成分として含有している。ここで、「主成分として含有する」とは、例えば、不織布層（Ｂ）全体に対し繊維Ｂを８０質量％以上含有することをいう。吸音材用積層不織布の吸音性能がより優れたものとなるとの理由から、不織布層（Ｂ）全体に対する繊維Ｂの含有量は９０質量％以上であることが好ましく、１００質量％であることがより好ましい。また、繊維Ｂの単繊維直径を５０ｎｍ以上とすることで一定の多孔質部を不織布層（Ｂ）に形成することができ、吸音材用積層不織布の吸音性能が優れたものとなる。前記の観点で繊維Ｂの単繊維直径は１００ｎｍ以上であることが好ましく、特に好ましくは１５０ｎｍ以上である。一方で、繊維Ｂの単繊維直径の上限を８００ｎｍ以下とすることにより、上記の多孔質部が微細なものとなり、吸音材用積層不織布の吸音性能、特に１０００Ｈｚ近傍の低周波域の吸音材用積層不織布の吸音性能が優れたものとなる。前記の観点で繊維Ｂの単繊維直径は７００ｎｍ以下であることが好ましく、特に好ましくは６００ｎｍ以下である。なお、繊維Ｂの単繊維直径は走査型電子顕微鏡により繊維Ｂの単繊維直径を測定し求めることで測定される。
【００１５】
また、前記不織布層（Ａ）と前記不織布層（Ｃ）により、前記不織布層（Ｂ）を挟み込む構成とすることにより、吸音材用積層不織布の高温環境下における反りによる変形を抑制することができる。ここで、繊維Ａや繊維Ｃの単繊維直径を３μｍ以上とすることで高温環境下における不織布層（Ｂ）の収縮応力に対する、不織布層（Ａ）および不織布層（Ｃ）の抗力が強まり、吸音材用積層不織布の高温環境下における反りによる変形を抑制できる。前記の観点で繊維Ａや繊維Ｃの単繊維直径は７μｍ以上が好ましく、特に好ましくは１０μｍ以上である。一方で、繊維Ａの単繊維直径の上限を３０μｍ以下とすることにより、不織布層（Ａ）や不織布層（Ｃ）に形成される多孔質部が微細なものとなり、結果として、吸音材用積層不織布の吸音性能が優れたものとなる。前記の観点で繊維Ａの単繊維直径は２５μｍ以下であることが好ましく、特に好ましくは２０μｍ以下である。「主成分として含有する」とは、例えば、不織布層（Ａ）全体に対し繊維Ａを８０質量％以上含有することをいう。吸音材用積層不織布の吸音性能がより優れたものとなるとの理由から、不織布層（Ａ）全体に対する繊維Ａの含有量は９０質量％以上であることが好ましく、１００質量％であることがより好ましい。また、不織布層（Ｃ）についても上記と同様のことがいえる。なお、繊維Ａや繊維Ｃの単繊維直径は走査型電子顕微鏡により繊維Ａや繊維Ｃの単繊維直径を測定し求めることで測定される。
【００１６】
さらに、本発明の吸音材用積層不織布の目付は、８０ｇ／ｍ２以上４００ｇ／ｍ２以下であることが好ましい。目付を８０ｇ／ｍ２以上とすることにより、空気摩擦による吸音性能を向上することができる。一方で、目付を４００ｇ／ｍ２以下とすることで柔軟性を向上することができ、自動車部材などとして使用する際の立体追従性に優れた吸音材用積層不織布が得られる。前記の観点から、目付は、１２０ｇ／ｍ２以上が好ましく、１５０ｇ／ｍ２以上がさらに好ましい。また目付の上限については３００ｇ／ｍ２以下が好ましく、２５０ｇ／ｍ２以下がさらに好ましい。
【００１７】
また、本発明の吸音材用積層不織布の厚さは、１．０ｍｍ以上４．０ｍｍ以下であることが好ましい。厚さを１．０ｍｍ以上とすることで、吸音材用積層不織布に十分なサイズの多孔質部が形成され、吸音材用積層不織布の厚さ方向に音が貫通する際の、空気摩擦による音の熱への変換を、より効率的なものとすることができる。一方で厚さを４．０ｍｍ以下とすることで、吸音材用積層不織布がより緻密な構造となり、剛性が発現、吸音材用積層不織布の変形、特に反りによる変形を抑制できる。前記の観点から、厚さは１．２ｍｍ以上が好ましく、１．４ｍｍ以上がさらに好ましい。また厚さの上限については３．５ｍｍ以下が好ましく、３．０ｍｍ以下がさらに好ましい。なお、本発明の厚さはＪＩＳ  Ｌ１９１３：１９９８  ６．１．２  Ａ法に基づき、不織布に０．３６ｋＰａの圧力をかけた際の厚さによって測定される。
【００１８】
本発明の吸音材用積層不織布の密度は、０．０７ｇ／ｃｍ３以上０．１６ｇ／ｃｍ３以下であることが好ましい。密度を０．０７ｇ／ｃｍ３以上とすることで、前記のとおり、吸音材用積層不織布が緻密な構造となり、吸音材用積層不織布の剛性が向上し、吸音材用積層不織布の高温環境下における変形、特に反りによる発生を抑制できる。さらに、前記の密度とすることにより、吸音材用積層不織布に形成される多孔質部も緻密な構造となり、空気摩擦によって音を熱に変換する効率が高まり、結果として、吸音材用積層不織布の吸音性能がより優れたものとなる。一方で密度を０．１６ｇ／ｃｍ３以下とすることで、吸音材用積層不織布に十分なサイズの多孔質部が形成され、空気摩擦による吸音性能をより優れたものとなる。前記の観点から、密度は０．０８ｇ／ｃｍ３以上が好ましく、０．０９ｇ／ｃｍ３以上がさらに好ましい。また密度の上限については０．１５ｇ／ｃｍ３以下が好ましく、０．１４ｇ／ｃｍ３以下がさらに好ましい。
【００１９】
本発明の吸音材用積層不織布のＬ＊ａ＊ｂ＊ 表色系のＬ 値は７０ 以下であることが好ましい。Ｌ値を７０以下とすることにより、吸音材用積層不織布の高温環境下における変色を目立ちにくくすることができる。前記の観点でＬ値は６５以下であることが好ましく、６０以下であることがさらに好ましい。一方でＬ値の下限については特に限定されないが、安定的に生産が可能な２０以上が好ましい。吸音材用積層不織布のＬ値を７０以下とするための手段については、不織布層（Ａ）および不織布層（Ｃ）に用いる繊維Ａや繊維Ｃを、カーボンブラックなどを含む原着繊維とすることで達成できる。黒原着繊維の含有量については、不織布層（Ａ）または不織布層（Ｃ）のそれぞれ１層の全質量に対して、前記の原着繊維を１５質量％以上含むことが好ましく、更に好ましくは３０質量％以上含むことが好ましい。なお、本発明のＬ＊ａ＊ｂ＊ 表色系のＬ値とは、国際照明委員会（ Ｃ Ｉ Ｅ ） で規格化され、ＪＩＳ  Ｚ８７８１−４：２０１３でも採用されている表色系である。Ｌ＊ａ＊ｂ＊ 表色系のＬ値は、色差計などを用いて測定される。また、吸音材用積層不織布の高温環境下における変色については、高温環境下に置かれる前の吸音材用積層不織布のｂ値と、高温環境下に置かれた後の吸音材用積層不織布のｂ値との差を測定することにより評価できる。
【００２０】
不織布層（Ａ）の目付と不織布層（Ｂ）の目付との比（不織布層（Ａ）の目付／不織布層（Ｂ）の目付）、および、不織布層（Ｃ）の目付と不織布層（Ｂ）の目付との比（不織布層（Ｃ）の目付／不織布層（Ｂ）の目付）は、いずれも０．３以上２．０以下であることが好ましい。これらの目付の比が０．３以上とすることで、高温環境下において不織布層（Ｂ）に発生する収縮応力に対する不織布層（Ａ）および不織布層（Ｃ）の抗力が強まり、吸音材用積層不織布の高温環境下における変形をさらに抑制できる。一方で、これらの目付の比の上限については、２．０以下であることで、吸音材用積層不織布の柔軟性がより優れたものとなり、自動車部材などとして使用する際の立体追従性に優れた吸音材用積層不織布が得られる。前記の観点で、これらの目付の比は０．３５以上であることが好ましく、０．４以上であることが特に好ましい。また、これらの目付の比の上限は１．５以下であることが好ましく、１．０以下であることがさらに好ましい。
【００２１】
また、不織布層（Ａ）および不織布層（Ｃ）の目付は、いずれも２０ｇ／ｍ２以上１００ｇ／ｍ２以下であることが好ましい。不織布層（Ａ）および不織布層（Ｃ）の目付を、いずれも２０ｇ／ｍ２以上とすることで、高温環境下に不織布層（Ｂ）で発生する収縮応力に対する不織布層（Ａ）や不織布層（Ｃ）の抗力が強まり、吸音材用積層不織布の高温環境下における変形を抑制できるため好ましい。前記の観点で、不織布層（Ａ）および不織布層（Ｃ）の目付は、それぞれ３０ｇ／ｍ２以上であることが好ましく、４０ｇ／ｍ２以上であることが特に好ましい。一方で、不織布層（Ａ）および不織布層（Ｃ）の目付の上限を１００ｇ／ｍ２以下とすることで、吸音材用積層不織布の柔軟性が高まり、自動車部材などとして使用する際の立体追従性に優れた吸音材用積層不織布が得られる。前記の観点で不織布層（Ａ）および不織布層（Ｃ）の目付の上限は、それぞれ８０ｇ／ｍ２以下であることが好ましく、それぞれ６０ｇ／ｍ２以下であることがさらに好ましい。
【００２２】
不織布層（Ｂ）の目付は４０ｇ／ｍ２以上２００ｇ／ｍ２であることが好ましい。不織布層（Ｂ）の目付を４０ｇ／ｍ２以上とすることで、不織布層（Ｂ）による空気摩擦による吸音性能を向上できるため好ましい。前記の観点で不織布層（Ｂ）の目付は６０ｇ／ｍ２以上であることが好ましく、８０ｇ／ｍ２以上であることが特に好ましい。一方で、不織布層（Ｂ）の目付の上限を２００ｇ／ｍ２以下とすることで高温環境下にて不織布層（Ｂ）に発生する収縮応力が弱まり、吸音材用積層不織布の高温環境下における反りによる変形を抑制できるため好ましい。前記の観点で不織布層（Ｂ）の目付は１６０ｇ／ｍ２以下であることが好ましく、１２０ｇ／ｍ２以下であることが特に好ましい。
【００２３】
また、不織布層（Ａ）と不織布層（Ｂ）の目付の比（不織布層（Ａ）の目付／不織布層（Ｂ）の目付）が、０．３以上２．０以下であり、かつ、不織布層（Ａ）と不織布層（Ｃ）の目付の比（不織布層（Ａ）の目付／不織布層（Ｃ）の目付）が、０．２以上５．０以下であることが好ましい。上記の条件を満たす吸音材用積層不織布の高温環境下における反りによる変形が極めて高度に抑制される。そのメカニズムは下記のように推測する。まず、不織布層（Ａ）と不織布層（Ｂ）の目付の比を０．３以上とすることで、不織布層（Ｂ）に発生する収縮応力に対する不織布層（Ａ）の抗力が強まり、吸音材用積層不織布の高温環境下における変形をさらに抑制できる。さらに、不織布層（Ａ）と不織布層（Ｃ）の目付の比を上記の範囲内とすることで、不織布層（Ａ）の抗力と不織布層（Ｃ）の抗力が均等なものとなり、吸音材用積層不織布の高温環境下における変形をさらに抑制できる。  本発明の吸音材用積層不織布の通気度は４〜４０ｃｍ３／ｃｍ２／ｓであることが好ましい。吸音材用積層不織布の通気度が４ｃｍ３／ｃｍ２／ｓ以上であることにより、吸音材用積層不織布に多孔質部が形成されやすくなり、空気摩擦による吸音材用積層不織布の吸音性能がより優れたものとなるため好ましい。前記の観点で通気度は６ｃｍ３／ｃｍ２／ｓ以上が好ましく、８ｃｍ３／ｃｍ２／ｓ以上であることが特に好ましい。一方で、吸音材用積層不織布の通気度が４０ｃｍ３／ｃｍ２／ｓ以下であることにより、吸音材用積層不織布に形成される多孔質部が微細なものとなり、空気摩擦による吸音性能が向上するため好ましい。なお、通気度はＪＩＳ  Ｌ  １０９６−１９９９  ８.２７．１  Ａ法（フラジール形法）に準じて測定される。
【００２４】
本発明の吸音材用積層不織布の耐熱性は、実施例に記載の１５０℃×５００ｈｒ処理後の吸音材用積層不織布の変形量によって評価できる。前記の変形量が少ないほど耐熱性が良好であり好ましく、変形量の好ましい範囲としては、３０ｍｍ以下であることが好ましく、さらに好ましくは２０ｍｍ以下、特に好ましくは１０ｍｍ以下であることが好ましい。
【００２５】
本発明の吸音材用積層不織布の柔軟性は、実施例に記載の引張強度によって評価できる。前記の引張強度が小さいほど柔軟性が良好で、自動車部材などとして使用する際の立体追従性に優れた吸音材用積層不織布が得られるため好ましい。引張強度の好ましい範囲としては、６００Ｎ／５０ｍｍ以下であることが好ましく、さらに好ましくは５００Ｎ／５０ｍｍ以下、特に好ましくは４００Ｎ／５０ｍｍ以下であることが好ましい。一方、引張強度の下限については、自動車部材などとして使用する際のハンドリング性を得る点で、１００Ｎ／５０ｍｍ以上が好ましく、さらに好ましくは２００Ｎ／５０ｍｍ以上であることが好ましい。
【００２６】
本発明で用いる繊維Ａの素材としては、ポリエステル、ポリアミド、ポリアクリロニトリル、ポリオレフィン等の熱可塑性樹脂を使用することができる。これらの中でも、繊維Ａは耐熱性に優れるポリエステル樹脂からなるものであることが好ましく、特に、耐熱性に優れるポリエチレンテレフタレート樹脂からなるものであることがより好ましい。なお、これらの熱可塑性樹脂は、複数種類のモノマーが重合されてなるものであっても良いし、また、安定剤などの添加物を含有するものであっても良い。
【００２７】
また、本発明で用いる繊維Ｃの素材としては、繊維Ａの素材と同様の素材を用いることができる。ここで、本発明の効果がより優れたものとなるとの理由からは、繊維Ｃの素材は繊維Ａの素材と同一であることが好ましい。
【００２８】
本発明で用いる繊維Ｂの素材としては、ポリエステルやポリアミド、ポリオレフィン等の熱可塑性樹脂を使用することができる。これらの中でも、繊維Ｂは耐熱性と生産効率に優れるポリエステル樹脂、または、ポリアミド樹脂からなるものであることが好ましく、特に、耐熱性に優れるとの観点からはポリエチレンテレフタレート樹脂からなるものであることがより好ましく、生産性に優れる（単繊維直径が５０ｎｍ以上８００ｎｍ以下の極細繊維をより安定的に生産できる）との観点からはナイロン６樹脂からなるものであることが好ましい。
【００２９】
本発明の吸音材用積層不織布はニードルパンチ不織布またはスパンレース不織布であることが好ましい。前記の不織布とすることにより、不織布層（Ａ）、不織布層（Ｂ）、および、不織布層（Ｃ）を、カーディング法などにより効率的に形成することができる。
【００３０】
本発明の吸音材用積層不織布は、音が入射する側の面の逆側の面に厚さ１０〜５０ｍｍ程度の空気層を設けることで、吸音材用積層不織布と空気層との複合製品（吸音材）の吸音性能が極めて優れたものとなる。また、吸音材用積層不織布の両面か、音が入射する側の面の逆側の面に、厚さ１０〜５０ｍｍ程度の熱塑性樹脂繊維や無機繊維を用いた繊維系多孔質体からなる基材や、発泡ウレタンなどの発泡体からなる基材を貼り合わせて使用することで、これらの複合製品（吸音材）の吸音性能は極めて優れたものとなる。
【実施例】
【００３１】
本実施例で用いた測定法を後述する。
【００３２】
（１）不織布層（Ａ）または不織布層（Ｃ）の繊維の単繊維直径
吸音材用積層不織布を前記積層不織布の面に垂直に切断し、この積層不織布から薄切片を切り出し、この薄切片の断面にＰｔ−Ｐｄ（白金−パラジウム）合金を真空蒸着し蒸着体を得た。次いで、この薄切片断面部分を走査型電子顕微鏡（ＳＥＭ）（日立ハイテク社製Ｓ−３５００Ｎ型）で観察し、積層不織布が構成する繊維の単繊維直径が異なる複数の不織布層を備えるものであることを目視にて確認した。次に、上記の複数の不織布層のうち、積層不織布の両面の最表層を構成している２つの不織布層について、後述の測定方法に記載の手法で、構成する繊維の単繊維直径を測定した。そして、これらの測定結果に基づき、上記の２つの不織布層のいずれもが単繊維直径が３μｍ以上３０μｍ以下の繊維を主成分とするものであった場合には、上記の２つの不織布層の一方を繊維Ａを主成分として含有する不織布層（Ａ）とし、上記の２つの不織布層の他方を繊維Ｃを主成分として含有する不織布層（Ｃ）であることを特定した。ここで、上記の２つの不織布層を構成する繊維の単繊維直径は以下の方法にて測定した。上記の２つの不織布層の各々の断面を走査型電子顕微鏡（ＳＥＭ）（日立ハイテク社製Ｓ−３５００Ｎ型）で観察した。上記の２つの不織布層の各々の観察範囲から、各不織布層について無作為に１０箇所の観察範囲を抽出し、倍率１，０００倍の断面写真を撮影した。次いで、同一の断面写真内で単繊維直径が１，０００ｎｍ以上の繊維を無作為に１０本ずつ抽出し、計１００本の単繊維直径が１，０００ｎｍ以上の繊維の単繊維直径を測定した。なお、断面写真内に存在する単繊維直径が１，０００ｎｍ以上の繊維が９本以下の場合には、断面写真内に存在する単繊維直径が１，０００ｎｍ以上の繊維の全てについて単繊維直径を測定した。
【００３３】
次に、上記の２つの不織布層の各々の断面を走査型電子顕微鏡（ＳＥＭ）（日立ハイテク社製ＳＵ８０１０型）で観察した。上記の２つの不織布層の各々の観察範囲から、各不織布層について無作為に１０箇所の観察範囲を抽出し、倍率１０，０００倍の断面写真を撮影した。次いで、同一の断面写真内で単繊維直径が１，０００ｎｍ未満の繊維を無作為に１０本ずつ抽出し、計１００本の単繊維直径が１，０００ｎｍ未満の繊維の単繊維直径を測定した。なお、断面写真内に存在する単繊維直径が１，０００ｎｍ未満の繊維が９本以下の場合には、断面写真内に存在する単繊維直径が１，０００ｎｍ未満の繊維の全てについて単繊維直径を測定した。また、繊維の断面形状が異形断面形状の場合は、断面写真から繊維の断面積を測定し、前記の断面積から真円直径に換算することで、繊維の単繊維直径とした。
【００３４】
（２）不織布層（Ｂ）の繊維の単繊維直径
「（１）不織布層（Ａ）または不織布層（Ｃ）の繊維の単繊維直径」の項に記載の方法と同様の方法にて、積層不織布が構成する繊維の単繊維直径が異なる複数の不織布層を備えるものであることを目視にて確認した。次に、上記の複数の不織布層のうち、積層不織布の両面の最表層を構成している不織布層以外の不織布層について、上記の不織布層を構成する繊維の単繊維直径を測定し、繊維Ｂや不織布層（Ｂ）を特定した。ここで、上記の不織布層を構成する繊維の単繊維直径は「（１）不織布層（Ａ）または不織布層（Ｃ）の繊維の単繊維直径」の項に記載の不織布層を構成する繊維の繊維径の測定方法と同様の方法にて測定した。
【００３５】
（３）吸音材用積層不織布の目付
ＪＩＳ  Ｌ  １９１３：１９９８  ６．２に基づいて測定した。吸音材用積層不織布の試料から３００ｍｍ×３００ｍｍの試験片を、鋼製定規とかみそり刃とを用いて３枚採取した。標準状態における試験片の質量を測定して、単位面積当たりの質量を次の式によって求め、平均値を算出した。
【００３６】
ｍｓ＝ｍ／Ｓ
ここに、ｍｓ：単位面積当たりの質量（ｇ／ｍ２）
ｍ：吸音材用積層不織布の試験片の平均重量（ｇ）
Ｓ：吸音材用積層不織布の試験片の面積（ｍ２）。
【００３７】
（４）不織布層（Ａ）または不織布層（Ｂ）、不織布層（Ｃ）の目付
ＪＩＳ  Ｌ  １９１３：１９９８  ６．２に基づいて測定した。上記（３）にて採取した３００ｍｍ×３００ｍｍの試験片から、不織布層（Ａ）、不織布層（Ｂ）、不織布層（Ｃ）をピンセットを用いて分離し、標準状態における各層の試験片の質量を測定して、単位面積当たりの質量を次の式によって求め、平均値を算出した。
【００３８】
ｍｓ＝ｍ／Ｓ
ここに、ｍｓ：単位面積当たりの質量（ｇ／ｍ２）
ｍ：分離後の各層の試験片の平均重量（ｇ）
Ｓ：分離前の吸音材用積層不織布の試験片の面積（ｍ２）。
【００３９】
（５）不織布層の目付の比（Ａ／Ｂ、Ｃ／ＢまたはＡ／Ｃ）
上記（３）にて測定した各層の目付から、次の式によって求めた。
【００４０】
不織布層の目付の比（Ａ／Ｂ）＝不織布層Ａの目付（ｇ／ｍ２）／不織布層Ｂの目付（ｇ／ｍ２）
不織布層の目付の比（Ｃ／Ｂ）＝不織布層Ｃの目付（ｇ／ｍ２）／不織布層Ｂの目付（ｇ／ｍ２）
不織布層の目付の比（Ａ／Ｃ）＝織布層Ａの目付（ｇ／ｍ２）／不織布層Ｃの目付（ｇ／ｍ２）。
【００４１】
（６）吸音材用積層不織布の厚さ
ＪＩＳ  Ｌ１９１３：１９９８  ６．１．２  Ａ法に基づいて測定した。吸音材用積層不織布の試料から５０ｍｍ×５０ｍｍの試験片を５枚採取した。厚さ測定器（ＴＥＣＬＯＣＫ社製定圧厚さ測定器、型式ＰＧ１１Ｊ）を用いて標準状態で試験片に０．３６ｋＰａの圧力を１０秒間かけて厚さを測定した。測定は各試験片（５枚）について行い、平均値を算出した。
【００４２】
（７）吸音材用積層不織布の密度
上記、（３）の吸音材用積層不織布の目付と、上記（６）の吸音材用積層不織布の厚さから、次の式によって求めた。
【００４３】
吸音材用不織布の密度（ｇ／ｃｍ３）＝吸音材用積層不織布の目付（ｇ／ｍ２）／吸音材用積層不織布の厚さ（ｍｍ）／１０００。
【００４４】
（８）吸音材用積層不織布の通気度
ＪＩＳ  Ｌ  １０９６−１９９９  ８.２７．１  Ａ法（フラジール形法）に準じて測定した。吸音材用積層不織布の試料から、２００ｍｍ×２００ｍｍの試験片を５枚採取した。フラジール形試験機を用い、円筒の一端（吸気側）に試験片を取り付けた。試験片の取り付けに際し、円筒の上に試験片を置き、試験片上から吸気部分を塞がないように均等に約９８Ｎ（１０ｋｇｆ）の荷重を加え試験片の取り付け部におけるエアーの漏れを防止した。試験片を取り付けた後、加減抵抗器によって傾斜形気圧計が１２５Ｐａの圧力を示すように吸込みファンを調整し、そのときの垂直形気圧計の示す圧力と、使用した空気孔の種類とから、試験機に付属の表によって試験片を通過する通気量（ｃｍ３／ｃｍ２／ｓ）を求め、５枚の試験片についての平均値を算出した。
【００４５】
（９）吸音材用積層不織布の引張強度
ＪＩＳ  Ｌ  １９１３：１９９８  ６．３．２に準じて測定した。幅５０ｍｍ、長さ２５０ｍｍの試験片を、吸音材用積層不織布のタテ方向（機械方向）と上記の長さ方向が平行となるように、吸音材用積層不織布から切り出し、この試験片を５枚用意した。同様にして、吸音材用積層不織布のヨコ方向（幅方向）と上記の長さ方向が平行となるように５枚切り出した。前記の試験片を定速伸長形引張試験機に取り付けて測定を行った。つかみ間隔を１００ｍｍとし、１００ｍｍ／ｍｉｎの引張速度で、試験片が切断するまで荷重を加え、最大点の応力を、応力ひずみ曲線から読み取った。得られた試験片５枚のそれぞれの応力の平均値を求め、さらにタテ方向とヨコ方向の平均値を求め、吸音用不織布の引張強度とした。
【００４６】
（１０）吸音材用積層不織布のＬ＊ａ＊ｂ＊表色系のＬ値
吸音材用積層不織布の試料から、１００ｍｍ×１００ｍｍの試験片を３枚採取した。色差計（ミノルタカメラ製ＣＲ３１０型）を用いて、光源：Ｄ６５、視野角：２°の条件で上記の試験片３枚についてＬ値の測定を行い、この平均値を吸音材用積層不織布のＬ＊ａ＊ｂ＊表色系のＬ値とした。
【００４７】
（１１）吸音材用積層不織布の垂直入射吸音率
ＪＩＳ  Ａ  １４０５（１９９８）の垂直入射吸音測定法（管内法）に準じて測定した。吸音材用積層不織布の試料から直径９２ｍｍの円形の試験片を３枚採取した。試験装置としては、電子測器株式会社製の自動垂直入射吸音率測定器（型式１００４１Ａ）を用いた。試験片を、測定用のインピーダンス管の一端に、試験片と金属反射板との間に２０ｍｍの厚さの空気層ができるようにスペーサーを設置し、試験片を取り付けた。周波数毎の吸音率は測定で得られた吸音係数を１００倍した値を採用した。そして、得られた１０００Ｈｚの吸音率の平均値を低周波吸音率（％）とし、得られた２０００Ｈｚの吸音率の平均値を高周波吸音率（％）とした。
【００４８】
（１２）吸音材用積層不織布の耐熱性（１５０℃×５００ｈｒ処理後の変形量）
吸音材用積層不織布の試料から、３００ｍｍ×３００ｍｍの試験片を３枚採取した。この試験片を無荷重の状態で鉄板に上載し、１５０℃の熱風オーブンに投入し、静置された状態で５００ｈｒの間、加熱処理を行った。加熱処理後の試験片を水平な面を有する台に上載し、前記の台の水平面に直角な方向で、台の水平面と試験片との距離の最大値を定規で測定した。測定は３枚の試験片について行い、その平均値を１５０℃×５００ｈｒ処理後の変形量（ｍｍ）とした。
【００４９】
（１３）吸音材用積層不織布のＬ＊ａ＊ｂ＊表色系のｂ値の変化
上記（１２）で用いた処理前の試験片と、１５０℃で５００ｈｒの加熱処理を行った試験片について、色差計（ミノルタカメラ製ＣＲ３１０型）を用いて、光源：Ｄ６５、視野角：２°の条件で処理前の試験片と１５０℃×５００ｈｒ処理後の試験片の各３枚についてｂ値の測定を行い、この平均値から次の式によりｂ値の変化を求めた。
【００５０】
ｂ値の変化  ＝  処理前の試験片のｂ値−１５０℃×５００ｈｒ処理後の試験片のｂ値    。
【００５１】
（実施例１）
（ポリマーアロイ繊維）
溶融粘度２１２Ｐａ・ｓ（２６２℃、剪断速度１２１．６ｓｅｃ-1）、融点２２０℃のナイロン６（Ｎ６）（４０質量％）と、重量平均分子量１２万、溶融粘度３０Ｐａ・ｓ（２４０℃、剪断速度２４３２ｓｅｃ-1）、融点１７０℃で光学純度９９．５％以上のポリＬ乳酸（６０質量％）とを別々に計量し、別々に下記詳細の２軸押し出し混練機に供給し、２２０℃で混練してポリマーアロイチップを得た。
スクリュー形状：同方向完全噛合型  ２条ネジ
スクリュー    ：直径３７ｍｍ、有効長さ１６７０ｍｍ、Ｌ／Ｄ＝４５．１
混練部長さはスクリュー有効さの２８％
混練部はスクリュー有効長さの１／３より吐出側に位置させた
途中３箇所のバックフロー部有り
ベント        ：２箇所。
【００５２】
得られたポリマーアロイチップを、ステープル用紡糸機の一軸押し出し型溶融装置に供給し、溶融温度２３５℃、紡糸温度２３５℃（口金面温度２２０℃）、紡糸速度１２００ｍ／ｍｉｎとして溶融紡糸を行い、ポリマーアロイ繊維を得た。これを合糸した後、スチーム延伸を行い単糸繊度３．０ｄｔｅｘのポリマーアロイ繊維からなるトウを得た。得られたポリマーアロイ繊維の強度は、３．５ｃＮ／ｄｔｅｘ、伸度４５％、Ｕ％＝１．０％の優れた特性を示した。上記トウに捲縮（１２山／２５ｍｍ）を施した後、５１ｍｍの短繊維にカットし、Ｎ６を島、ポリ乳酸を海とするポリマーアロイ繊維を得た。
【００５３】
（不織布層（Ａ）、不織布層（Ｃ））
カーボンブラックを２質量％含むポリエチレンテレフタレート（ＰＥＴ）からなる数平均による単繊維直径が１８μｍでカット長５１ｍｍの黒原着短繊維と、カーボンブラックを含まないポリエチレンテレフタレート（ＰＥＴ）からなる数平均による単繊維直径が１８μｍでカット長５１ｍｍの短繊維（白色）とを、７０：３０の質量比でカードで混繊した後、クロスラップウエーバーでウエッブとした。このウエッブを、針密度：４０本／ｃｍ２の条件でニードルパンチにより絡合させ、目付：５０ｇ／ｍ２の不織布層（Ａ）を得た。不織布層（Ｃ）についても、不織布層（Ａ）と同様にして得た。
【００５４】
（脱海前の不織布層（Ｂ））
上記のポリマーアロイ繊維をカードで開繊した後、クロスラップウエーバーでウエッブとした。このウエッブを、針密度：４０本／ｃｍ２の条件でニードルパンチにより絡合させ、目付：２５０ｇ／ｍ２の不織布層（Ｂ）を得た。
【００５５】
（吸音材用積層不織布）
上記の不織布層（Ａ）、脱海前の不織布層（Ｂ）、不織布層（Ｃ）をこの順で積層し、不織布構成を不織布層（Ａ）／脱海前の不織布層（Ｂ）／不織布層（Ｃ）とし、針密度：３２０本／ｃｍ２の条件でニードルパンチにより絡合させ、３５０ｇ／ｍ２の積層不織布を得た。前記積層不織布に対して、２％水酸化ナトリウム水溶液で温度９５℃、浴比１：４０、処理時間４０分にて処理（脱海処理）することにより、不織布層（Ｂ）に含まれるポリ乳酸を脱海し、目付：２００ｇ／ｍ２、厚さ：２．２ｍｍ、密度：０．０９１ｇ／ｃｍ３の吸音材用積層不織布を得た。不織布層（Ａ）に含まれる繊維Ａの単繊維直径、および不織布層（Ｃ）に含まれる繊維Ｃの単繊維直径は、それぞれ１８μｍ、不織布層（Ｂ）に含まれる繊維Ｂの単繊維直径は２００ｎｍであった。また、不織布層の目付の比（Ａ／Ｂ、およびＣ／Ｂ）は何れも０．５であった。また、不織布層の目付の比（Ａ／Ｃ）は１．００であった。
【００５６】
得られた吸音材用積層不織布の低周波吸音率は高く、高周波吸音率は高く、耐熱性は１５０℃×５００ｈｒ処理後の変形量が小さく良好で、前記処理によるｂ値の変化も少なく良好で、引張強度が低く柔軟性に優れるものであった。
【００５７】
（実施例２）
実施例１の吸音材用積層不織布を得る際のニードルパンチの針密度を２４０本／ｃｍ２に変更した以外は実施例１と同様にして、目付：２００ｇ／ｍ２、厚さ：３．３ｍｍ、密度：０．０６１ｇ／ｃｍ３の吸音材用積層不織布を得た。不織布層（Ａ）に含まれる繊維Ａの単繊維直径、および不織布層（Ｃ）に含まれる繊維Ｃの単繊維直径は、それぞれ１８μｍ、不織布層（Ｂ）に含まれる繊維Ｂの単繊維直径は２００ｎｍであった。また、不織布層の目付の比（Ａ／Ｂ、およびＣ／Ｂ）は何れも０．５であった。また、不織布層の目付の比（Ａ／Ｃ）は１．００であった。
【００５８】
得られた吸音材用積層不織布の低周波吸音率は比較的高く、高周波吸音率は高く、耐熱性は１５０℃×５００ｈｒ処理後の変形量が比較的小さく良好で、前記処理によるｂ値の変化も少なく良好で、引張強度が低く柔軟性に優れるものであった。
【００５９】
（実施例３）
実施例１の吸音材用積層不織布を、温度：１８０℃、クリアランス：０．３ｍｍの金属ロール間を速度：２．０ｍ／ｍｉｎの条件で通過させ圧縮し、目付：２００ｇ／ｍ２、厚さ：１．１ｍｍ、密度：０．１８２ｇ／ｃｍ３の吸音材用積層不織布を得た。不織布層（Ａ）に含まれる繊維Ａの単繊維直径、および不織布層（Ｃ）に含まれる繊維Ｃの単繊維直径は、それぞれ１８μｍ、不織布層（Ｂ）に含まれる繊維Ｂの単繊維直径は２００ｎｍであった。また、不織布層の目付の比（Ａ／Ｂ、およびＣ／Ｂ）は何れも０．５であった。また、不織布層の目付の比（Ａ／Ｃ）は１．００であった。
【００６０】
得られた吸音材用積層不織布の低周波吸音率は高く、高周波吸音率は比較的高く、耐熱性は１５０℃×５００ｈｒ処理後の変形量が比較的小さく良好で、前記処理によるｂ値の変化も少なく良好で、引張強度が比較的低く柔軟性に優れるものであった。
【００６１】
（実施例４）
実施例１の吸音材用積層不織布の不織布層（Ａ）、および不織布層（Ｃ）の目付を３０ｇ／ｍ２に変更し、脱海処理後の不織布層（Ｂ）の目付を１４０ｇ／ｍ２に変更した以外は実施例１と同様にして、目付：２００ｇ／ｍ２、厚さ：２．０ｍｍ、密度：０．１００ｇ／ｃｍ３の吸音材用積層不織布を得た。不織布層（Ａ）に含まれる繊維Ａの単繊維直径、および不織布層（Ｃ）に含まれる繊維Ｃの単繊維直径は、それぞれ１８μｍ、不織布層（Ｂ）に含まれる繊維Ｂの単繊維直径は２００ｎｍであった。また、不織布層の目付の比（Ａ／Ｂ、およびＣ／Ｂ）は何れも０．２であった。また、不織布層の目付の比（Ａ／Ｃ）は１．００であった。
【００６２】
得られた吸音材用積層不織布の低周波吸音率は高く、高周波吸音率は高く、耐熱性は１５０℃×５００ｈｒ処理後の変形量が比較的小さく良好で、前記処理によるｂ値の変化も少なく良好で、引張強度が低く柔軟性に優れるものであった。
【００６３】
（実施例５）
実施例１の吸音材用積層不織布の不織布層（Ａ）、および不織布層（Ｃ）の目付を８２ｇ／ｍ２に変更し、脱海後の不織布層（Ｂ）の目付を３６ｇ／ｍ２に変更した以外は実施例１と同様にして、目付：２００ｇ／ｍ２、厚さ：２．４ｍｍ、密度：０．０８３ｇ／ｃｍ３の吸音材用積層不織布を得た。不織布層（Ａ）に含まれる繊維Ａの単繊維直径、および不織布層（Ｃ）に含まれる繊維Ｃの単繊維直径は、それぞれ１８μｍ、不織布層（Ｂ）に含まれる繊維Ｂの単繊維直径は２００ｎｍであった。また、不織布層の目付の比（Ａ／Ｂ、およびＣ／Ｂ）は何れも２．３であった。また、不織布層の目付の比（Ａ／Ｃ）は１．００であった。
【００６４】
得られた吸音材用積層不織布の低周波吸音率は比較的高く、高周波吸音率は高く、耐熱性は１５０℃×５００ｈｒ処理後の変形量が小さく良好で、前記処理によるｂ値の変化も少なく良好で、引張強度が比較的低く柔軟性に優れるものであった。
【００６５】
（実施例６）
実施例１の吸音材用積層不織布の不織布層（Ａ）、および不織布層（Ｃ）に用いた黒原着短繊維と短繊維（白色）の質量比を、１０：９０に変更した以外は実施例１と同様にして、目付：２００ｇ／ｍ２、厚さ：２．２ｍｍ、密度：０．０９１ｇ／ｃｍ３の吸音材用積層不織布を得た。不織布層（Ａ）に含まれる繊維Ａの単繊維直径、および不織布層（Ｃ）に含まれる繊維Ｃの単繊維直径は、それぞれ１８μｍ、不織布層（Ｂ）に含まれる繊維Ｂの単繊維直径は２００ｎｍであった。また、不織布層の目付の比（Ａ／Ｂ、およびＣ／Ｂ）は何れも０．５であった。また、不織布層の目付の比（Ａ／Ｃ）は１．００であった。
【００６６】
得られた吸音材用積層不織布の低周波吸音率は高く、高周波吸音率は高く、耐熱性は１５０℃×５００ｈｒ処理後の変形量が小さく良好で、前記処理によるｂ値の変化も比較的少なく良好で、引張強度が比較的低く柔軟性に優れるものであった。
【００６７】
（実施例７）
実施例１の吸音材用積層不織布の不織布層（Ａ）、および不織布層（Ｃ）の目付を１８ｇ／ｍ２に変更し、脱海後の不織布層（Ｂ）の目付を３６ｇ／ｍ２に変更した以外は実施例１と同様にして、目付：７２ｇ／ｍ２、厚さ：０．８ｍｍ、密度：０．０９０ｇ／ｃｍ３の吸音材用積層不織布を得た。不織布層（Ａ）に含まれる繊維Ａの単繊維直径、および不織布層（Ｃ）に含まれる繊維Ｃの単繊維直径は、それぞれ１８μｍ、不織布層（Ｂ）に含まれる繊維Ｂの単繊維直径は２００ｎｍであった。また、不織布層の目付の比（Ａ／Ｂ、およびＣ／Ｂ）は何れも０．５であった。また、不織布層の目付の比（Ａ／Ｃ）は１．００であった。
【００６８】
得られた吸音材用積層不織布の低周波吸音率は比較的高く、高周波吸音率は比較的高く、耐熱性は１５０℃×５００ｈｒ処理後の変形量が小さく良好で、前記処理によるｂ値の変化も少なく良好で、引張強度が低く柔軟性に優れるものであった。
【００６９】
（実施例８）
実施例１の吸音材用積層不織布の不織布層（Ａ）、および不織布層（Ｃ）の目付を１０５ｇ／ｍ２に変更し、脱海後の不織布層（Ｂ）の目付を２１０ｇ／ｍ２に変更した以外は実施例１と同様にして、目付：４２０ｇ／ｍ２、厚さ：４．４ｍｍ、密度：０．０９５ｇ／ｃｍ３の吸音材用積層不織布を得た。不織布層（Ａ）に含まれる繊維Ａの単繊維直径、および不織布層（Ｃ）に含まれる繊維Ｃの単繊維直径は、それぞれ１８μｍ、不織布層（Ｂ）に含まれる繊維Ｂの単繊維直径は２００ｎｍであった。また、不織布層の目付の比（Ａ／Ｂ、およびＣ／Ｂ）は何れも０．５であった。また、不織布層の目付の比（Ａ／Ｃ）は１．００であった。
【００７０】
得られた吸音材用積層不織布の低周波吸音率は高く、高周波吸音率は比較的高く、耐熱性は１５０℃×５００ｈｒ処理後の変形量が小さく良好で、前記処理によるｂ値の変化も少なく、引張強度がやや高く柔軟性にやや劣るものであった。
【００７１】
（実施例９）
実施例１の吸音材用積層不織布を得る際のニードルパンチの針密度を１６０本／ｃｍ２に変更した以外は実施例１と同様にして、目付：２００ｇ／ｍ２、厚さ：４．３ｍｍ、密度：０．０４７ｇ／ｃｍ３の吸音材用積層不織布を得た。不織布層（Ａ）に含まれる繊維Ａの単繊維直径、および不織布層（Ｃ）に含まれる繊維Ｃの単繊維直径は、それぞれ１８μｍ、不織布層（Ｂ）に含まれる繊維Ｂの単繊維直径は２００ｎｍであった。また、不織布層の目付の比（Ａ／Ｂ、およびＣ／Ｂ）は何れも０．５であった。また、不織布層の目付の比（Ａ／Ｃ）は１．００であった。
【００７２】
得られた吸音材用積層不織布の低周波吸音率は比較的高く、高周波吸音率は比較的高く、耐熱性は１５０℃×５００ｈｒ処理後の変形量は比較的小さく良好で、前記処理によるｂ値の変化は少なく良好で、引張強度が低く柔軟性に優れるものであった。
【００７３】
（実施例１０）
実施例１の吸音材用積層不織布の不織布層（Ａ）の目付を１５ｇ／ｍ２に変更し、不織布層（Ｃ）の目付を８５ｇ／ｍ２に変更した以外は実施例１と同様にして、目付：２００ｇ／ｍ２、厚さ：２．３ｍｍ、密度：０．０８７ｇ／ｃｍ３の吸音材用積層不織布を得た。不織布層（Ａ）に含まれる繊維Ａの単繊維直径、および不織布層（Ｃ）に含まれる繊維Ｃの単繊維直径は、それぞれ１８μｍ、不織布層（Ｂ）に含まれる繊維Ｂの単繊維直径は２００ｎｍであった。また、不織布層の目付の比（Ａ／Ｂ、およびＣ／Ｂ）はそれぞれ０．２、０．９であった。また、不織布層の目付の比（Ａ／Ｃ）は０．１８であった。
【００７４】
得られた吸音材用積層不織布の低周波吸音率は高く、高周波吸音率は高く良好で、耐熱性は１５０℃×５００ｈｒ処理後の変形量は比較的小さく良好で、前記処理によるｂ値の変化も少なく、引張強度が低く柔軟性に優れるものであった。
【００７５】
（比較例１）
不織層（Ｃ）の目付を１００ｇ／ｍ２に変更し、実施例１の不織布層（Ｂ）と前記の不織層（Ｃ）をこの順に積層し、不織布構成をＢ／Ｃに変更した以外は実施例１と同様にして、目付：２００ｇ／ｍ２、厚さ：２．０ｍｍ、密度：０．１００ｇ／ｃｍ３の吸音材用積層不織布を得た。不織布層（Ｃ）に含まれる繊維Ｃの単繊維直径は１８μｍ、不織布層（Ｂ）に含まれる繊維Ｂの単繊維直径は２００ｎｍであった。また、不織布層の目付の比（Ｃ／Ｂ）は何れも１．０であった。また、不織布層の目付の比（Ａ／Ｃ）は１．００であった。
【００７６】
得られた吸音材用積層不織布の低周波吸音率は高く、高周波吸音率は高く、耐熱性は１５０℃×５００ｈｒ処理後の変形量が大きく劣るものであった。また、前記処理によるｂ値の変化は大きく劣るものであった。引張強度は低く柔軟性に優れるものであった。
【００７７】
（比較例２）
実施例１のポリマーアロイ繊維のナイロン６の質量比を８０質量％、ポリＬ乳酸の質量比を２０質量％に変更した以外は実施例１と同様にして、目付：２００ｇ／ｍ２、厚さ：２．４ｍｍ、密度：０．０８３ｇ／ｃｍ３の吸音材用積層不織布を得た。不織布層（Ａ）に含まれる繊維Ａの単繊維直径、および不織布層（Ｃ）に含まれる繊維Ｃの単繊維直径は、それぞれ１８μｍ、不織布層（Ｂ）に含まれる繊維Ｂの単繊維直径は９５０ｎｍであった。また、不織布層の目付の比（Ａ／Ｂ、およびＣ／Ｂ）は何れも０．５であった。また、不織布層の目付の比（Ａ／Ｃ）は１．００であった。
【００７８】
得られた吸音材用積層不織布の低周波吸音率は低く、高周波吸音率は低く吸音性能に劣るものであった。耐熱性は１５０℃×５００ｈｒ処理後の変形量が小さく良好で、前記処理によるｂ値の変化は少なく良好で、引張強度が低く柔軟性に優れるものであった。
【００７９】
（比較例３）
実施例１の吸音材用積層不織布の不織布層（Ａ）、および不織布層（Ｃ）に用いた黒原着短繊維と短繊維（白色）を、単繊維直径が２μｍでカット長５１ｍｍのポリエチレンテレフタレート（ＰＥＴ）黒原着分割短繊維と、単繊維直径が２μｍでカット長５１ｍｍのポリエチレンテレフタレート（ＰＥＴ）分割短繊維（白色）に変更した以外は実施例１と同様にして、目付：２００ｇ／ｍ２、厚さ：１．９ｍｍ、密度：０．１０５ｇ／ｃｍ３の吸音材用積層不織布を得た。不織布層（Ａ）に含まれる繊維Ａの単繊維直径、および不織布層（Ｃ）に含まれる繊維Ｃの単繊維直径は、それぞれ２μｍ、不織布層（Ｂ）に含まれる繊維Ｂの単繊維直径は２００ｎｍであった。また、不織布層の目付の比（Ａ／Ｂ、およびＣ／Ｂ）は何れも０．５であった。また、不織布層の目付の比（Ａ／Ｃ）は１．００であった。
【００８０】
得られた吸音材用積層不織布の低周波吸音率は高く、高周波吸音率は高く、耐熱性は１５０℃×５００ｈｒ処理後の変形量は大きく劣るものであった。前記処理によるｂ値の変化は少なく良好で、引張強度が低く柔軟性に優れるものであった。  実施例１〜６の吸音材用積層不織布の構成と特性とを表１にまとめ、実施例７〜１０の吸音材用不織布および比較例１〜３の吸音材用積層不織布の構成と特性とを表２にまとめた。
【００８１】
【表１】
2020020856.tif 000003
【００８２】
【表２】
2020020856.tif 000004
【符号の説明】
【００８３】
１・・・小不織布層
２・・・大不織布層
３・・・小不織布層の収縮応力
４・・・大不織布層の抗力
５・・・不織布層（Ａ）
６・・・不織布層（Ｂ）
７・・・不織布層（Ｃ）
８・・・不織布層（Ａ）の抗力
９・・・不織布層（Ｂ）の収縮応力
１０・・不織布層（Ｃ）の抗力
【産業上の利用可能性】
【００８４】
本発明の吸音材用積層不織布は、低周波領域と高周波域の吸音性能に優れ、かつ耐熱性に優れるため、特に自動車などの吸音材として好適に用いられる。
【図１】
2020020856.tif 000005
【図２】
2020020856.tif 000006